(57)【特許請求の範囲】
【請求項１】
粒子状磁性体の表面に、抗原、抗体、受容体、酵素及び微生物から選ばれる反応性成分を含有する易分解性又は易溶解性高分子被覆層を有する磁性粒子であって、該易分解性又は易溶解性高分子が、該反応性成分が反応するアルカリ条件、酸性条件又は温度条件とは異なる条件で分解又は溶解するものである磁性粒子。
【請求項２】
反応性成分が反応する条件が室温〜４０℃であり、易分解性又は易溶解性高分子がこの温度を超える温度で分解又は溶解するものである請求項１記載の磁性粒子。
【請求項３】
易分解性又は易溶解性高分子が、ゲル形成性高分子である請求項１又は２記載の磁性粒子。
【請求項４】
請求項１〜３のいずれか１項記載の磁性粒子と、前記反応性成分に反応する物質とを反応させ、磁力制御により反応系から当該磁性粒子を分離した後、易分解性又は易溶解性高分子を分解又は溶解させて反応生成物を回収することを特徴とする反応生成物の製造法。
【発明の詳細な説明】
【０００１】
【発明の属する技術分野】
本発明は、反応効率の高い反応場が提供でき、反応生成物の分離回収が容易な磁性粒子及びこれを用いた反応生成物の製造法に関する。
【０００２】
【従来の技術及び発明が解決しようとする課題】
微生物を利用した反応系、例えば微生物による排水処理、医薬品の生産等においては、微生物は反応液系に直接投入されるか、固定化技術により固相化されて用いられている。微生物が反応液系に直接投入される場合、一般に反応効率が低いことが指摘されている。また、固相化微生物を用いる場合は、通常、基質液を、固相化された微生物相を通過させる手段が採用されるが、基質と微生物との接触時間が充分でないか、接触時間を充分にすると反応効率が低下するという問題がある。従って、固相化された微生物を反応液中に直接投入するのが反応効率の点で望ましい。
【０００３】
しかしながら、固相化された微生物を反応液中に直接投入すると反応終了後の固液分離が困難であるばかりでなく、反応液中には反応生成物だけでなく、原料及び培地成分等が混在しており、目的物である反応生成物の分離回収が困難であった。また、微生物を用いた反応や抗原抗体反応等は、原料の添加とともにいつまでも進行するというものではなく、反応途中から反応が飽和する現象があるため、反応効率を高く維持することは困難であった。
【０００４】
従って、本発明の目的は、反応効率の高い反応場が提供でき、反応生成物の分離回収を容易にできる手段を提供することにある。
【０００５】
【課題を解決するための手段】
そこで本発明者は、微生物、抗原、抗体、酵素、受容体等の反応性成分を、易分解性又は易溶解性高分子中に含有させ、これを磁性体粒子表面上に被覆することにより得られる磁性粒子を用いれば、反応が被覆層中で生起し、その反応効率は液相中の反応より高く、反応終了後の固液分離が磁力制御により容易にできることから反応生成物の回収が容易かつ効率的であることを見出し、本発明を完成するに至った。
【０００６】
すなわち、本発明は、粒子状磁性体の表面に、反応性成分を含有する易分解性又は易溶解性高分子被覆層を有する磁性粒子を提供するものである。
また本発明は当該磁性粒子と、前記反応性成分に反応する物質とを反応させ、磁力制御により反応系から当該磁性粒子を分離した後、易分解性又は易溶解性高分子を分解又は溶解させて反応生成物を回収することを特徴とする反応生成物の製造法を提供するものである。
【０００７】
【発明の実施の形態】
本発明の磁性粒子は、核部分に粒子状磁性体を有し、殻部分に反応性成分を含有する易分解性又は易溶解性高分子被覆層を有するものである。粒子状磁性体としては、磁性体自体でもよいし、磁性体を予め非反応性有機高分子又は無機物で被覆若しくはゲル化した粒子であってもよい。ここで磁性体としては、鉄及び磁性酸化鉄が好ましい。また、非反応性有機高分子としては例えばポリスチレン、ラテックス、ジビニルベンゼンラテックス、アルギン酸ナトリウム、カラギーナン等が挙げられる。非反応性無機物としては、セラミック、シリカ、アルミナ、シリカ−アルミナ、炭素末等が挙げられる。粒子状磁性体の粒径は０．１μm〜２０mm、特に０．２μm〜２０mmが好ましい。また磁性体の形状は、粒子であれば球状、略球状、角体状等のいずれでもよい。
【０００８】
本発明磁性粒子の被覆層を構成する易分解性又は易溶解性高分子は、反応中は分解又は溶解せず、反応終了後の固液分離後に分解又は溶解させる観点から、反応性成分が反応する条件とは異なる条件で分解又は溶解するものであるのが望ましい。
そのような高分子としては、例えば反応性成分がアルカリ条件で反応するものであれば、酸性条件下で特異的に分解又は溶解する高分子；反応性成分が酸性条件で反応するものであれば、アルカリ条件下で特異的に分解又は溶解する高分子；反応性成分が、例えば３０〜４０℃等の生理的条件で反応するものであれば、その条件を超える温度、例えば５０℃以上で分解又は溶解する高分子等が挙げられる。
【０００９】
より好ましい易分解性又は易溶解性高分子としては、ゲル形成性高分子が挙げられる。このようなゲル形成性高分子の中から、例えば酸性条件でゾル化する高分子、アルカリ条件下でゾル化する高分子、温度変化によりゾル化する高分子等を選択すればよい。このうち、温度変化によりゲル化する高分子が好ましく、例えば寒天、アルギン酸カルシウム等の多糖類；ゼラチン、等のタンパク類；アクリルアミド類等の合成高分子等が挙げられる。このうち、寒天等のゲル形成性多糖類は入手が容易であるとともに、約５０℃以上に加温すれば容易に溶解するため、特に好ましい。なお、これらの高分子は２種以上を組み合せて用いてもよい。
【００１０】
本発明における反応性成分としては、特に限定されないが、生理的条件で反応する成分、例えば抗原、抗体、受容体、酵素、微生物等が挙げられ、このうち特に抗原、抗体、受容体、酵素及び微生物が好ましい。
【００１１】
このうち、抗原及び抗体としては、種々の生体内成分、それに対するモノクローナル抗体、ポリクローナル抗体が挙げられる。また酵素としては、動物由来酵素、植物由来酵素、微生物由来酵素が挙げられる。また微生物としては、各種細菌類、真菌類、酵母類、担子菌類、ウィルス等のいずれも使用できる。
【００１２】
これらの反応性成分のうち、微生物がより好ましく、廃水処理に用いられる微生物としてはシュードモナス  デニトリフィカンス(Pseudomonas denitrificans)等のシュードモナス属、ニトロバクター  アギリス(Nitrobacter agilis)等のニトロバクター属、ニトロソモナス  ユーロピア(Nitrosomonas europaea)等のニトロソモナス属、アルカリゲネス属(Alcaligenes)、硝化菌、脱窒菌、クロレラ、シトロバクター属に属する細菌が挙げられ；また光合成細菌としてはロドバクター  スフェロイデス(Rhodobacter sphaeroides)等のロドバクター属に属する細菌等が挙げられ；酵母としてはサッカロマイセス属等が挙げられる。
【００１３】
これらの反応性成分は被覆層中に０．１〜７０重量％、特に１〜５０重量％、さらに１〜３０重量％含有せしめるのが、反応効率の点で好ましい。また、被覆層は、核を構成する磁性体に対して容積比で、１／１０以上、特に１／１０〜１０，０００倍が好ましい。
【００１４】
本発明の磁性粒子は、例えば易分解性又は易溶解性高分子と、反応性成分と、磁性体とを含む懸濁液を、当該高分子の不溶性媒体中に滴下する方法等により製造できる。このとき、易分解性又は易溶解性高分子を２重被覆することもできる。
【００１５】
本発明の磁性粒子を用いる反応生成物の製造法は、磁性粒子と、前記反応性成分に反応する物質とを反応させ、磁力制御により反応系から当該磁性粒子を分解した後、易分解性又は易溶解性高分子を分解又は溶解させて反応生成物を回収することにより行うのが好ましい。ここで、反応性成分に反応する物質（反応物質）としては、反応性成分が抗原の場合は抗体、抗体の場合は抗原、酵素の場合は基質、受容体の場合は結合性物質、微生物の場合はその微生物が利用する物質、例えば廃水、工場廃液、各種産業廃棄物等である。
【００１６】
反応条件は、反応性成分と反応物質との関係により決定され、例えば反応性成分として微生物、抗原、抗体等を用いた場合は生理的条件、例えば室温〜４０℃であるのが好ましい。反応は、反応物質を含む液相中に本発明磁性粒子を添加して行うのが簡便であり、好ましい。
【００１７】
反応終了後、反応容器の外側、例えば側面に磁力をかければ当該側面に磁性粒子が引き寄せられるので、固液分離が容易かつ効率的にできる。このとき、磁力制御は、常磁性体を近づけるだけでもよいが、電磁石によりＯＮとＯＦＦを切り替えて制御することもできる。
【００１８】
固液分離後、磁性粒子を回収し、前記高分子を分解又は溶解させれば、反応生成物の回収が極めて容易である。
【００１９】
なお、反応生成物として微生物や酵素等を用いた場合、通常反応は途中から飽和し、進行しなくなるが、磁力制御により、一部の磁性粒子を反応系から除去しつつ、新たな磁性粒子を反応系に供給すれば、反応はより進行し、反応効率は飛躍的に向上する。
【００２０】
【実施例】
次に実施例を挙げて本発明をさらに詳細に説明するが、本発明は何らこれに限定されるものではない。
【００２１】
実施例１
純水１００mLに２〜３ｇのアルギン酸ナトリウムを加熱して溶解させる。そのなかに１０〜２０ｇの四酸化三鉄(Fe3O4)を添加した後に、十分に攪拌し、１％の塩化カルシウム溶液中に攪拌しながら１滴ずつ静かに滴下することで２〜１０mmの磁性体球状ゲルが得られる（図１）。得られた磁性体球状ゲルは、本発明磁性粒子の核として使用できる。
【００２２】
実施例２
超純水１５０mLに寒天粉末を１５ｇを加熱し溶解させ、反応性成分として光合成細菌ロドバクター  スフェロイデス  ＲＶ株を添加した超純水１５０mLと混合する。温度を５０℃前後に保ち、目的とする球状ゲル１つ分の量に対し磁性体（直径５mm前後の磁石）を１〜３個含ませ、約５℃に冷却したオイルもしくは有機溶剤中にゆっくりと、例えば５０滴／分ぐらい滴下することで、直径２〜１５mmの球状ゲルが得られる（図２）。
【００２３】
実施例３
また、実施例２で用いたのと同じ磁性体を核に置き、反応性成分として光合成細菌ロドバクター  スフェロイデス  ＲＶ株を含んだ２〜７wt％寒天のゲルもしくはゾルを主層として、強度確保のために２wt％アルギン酸カルシウムの外膜で包んだ３層構造をもった球状ゲル（図３）は、図４に示すごとく２重管を用いて１％塩化カルシウム溶液内に滴下し、冷却して製造する。
【００２４】
実施例４
実施例２と同様にして得られた本発明磁性粒子を用いて、当該磁性粒子中に固定化された光合成細菌による有機酸から水素の発生を検討した。なお、本発明磁性粒子における寒天内の菌体量は、波長６６０nmにおける光学濁度で２．０となるように調整した。また寒天濃度は３％とし、超純水のかわりに緩衝液を用いた。
本発明磁性粒子を、水素発生培地（１００mM  ＨＥＰＥＳ、６０mM  乳酸ナトリウム（基質）及び１０mM  グルタミン酸ナトリウム（窒素源基質）を含む）に入れ、アルゴン雰囲気下、光強度１０klux・３０℃の嫌気明条件で培養を行った。
【００２５】
表１のように基質溶液と寒天ゲル内のpHを変化させた時の水素発生量を測定した（３００時間）。
【００２６】
【表１】
0004072994.tif 000002
【００２７】
ゲル内のpHを最適pH６．８にして基質溶液のpHをＡ．６．８、酸性側Ｃ．５．７、アルカリ側Ｅ．８．５にした時の水素発生の影響を検討した。その結果、全水素発生量は、Ａ．pH６．８の時２１２６mL；Ｃ．pH５．７の時１７２２mL；Ｅ．pH８．５の時２１８６mLとなった。このことから最適培養Ａ．pH６．８とＥ．pH８．５の水素発生量はほぼ同じだった。また、Ａ．pH６．８とＣ．pH５．７の水素発生量を比較すると６．８の水素量を１００％とすると５．７は８０％となり、２０％の減少となった。
【００２８】
緩衝液を用いて寒天内を基質のpHと同じ条件とした時の水素発生についての結果は次のようになった。Ｂ．pH６．８の時１２６０mL；Ｄ．pH５．７の時２０mL；Ｆ．pH８．５の時２８２６mLとなった。この結果から酸性側では水素発生はしないことがわかる。
【００２９】
また、Ｂ．pH６．８とＦ．pH８．５の水素発生を比べるとpH８．５は、最適培養pH６．８の２倍水素を発生した。次に、基質の溶液のpHが同じＡとＢ、ＣとＤ、ＥとＦを比較する。ＡとＢではＡはＢの１．７倍水素発生が良かった。ＣとＤではあきらかに水素発生の違いが見られた。ＥとＦではＦはＥの１．３倍水素発生が良かった。全体的の考察としては、酸性側では、寒天内をpH６．８にすることにより水素発生が可能であることがわかった。アルカリ側では、pH６．８より水素発生が良い結果となった。これらのことから、本発明は磁性粒子中では、単なる基質溶液中の反応に比べてpH域が拡大できた。
また、反応率も基質溶液中の反応より高くなる傾向がみられた。
また、反応終了後、反応容器の側面に磁石をあてて磁性粒子を容器側面に固定すると、基質溶液と磁性粒子の分離が容易にできた。また、回収した磁性粒子を約５０℃に加熱すると寒天ゲルが溶解し、さらに磁性体とゲルが分離できた。
【００３０】
【発明の効果】
本発明の磁性粒子を用いれば、固相反応が効率良く進行し、かつ反応生成物の回収が容易である。
【図面の簡単な説明】
【図１】粒子状磁性体の製造法を示す図である。
【図２】本発明磁性粒子の製造法の一例を示す図である。
【図３】３重構造を有する本発明磁性粒子の模式図である。
【図４】３重構造を有する本発明磁性粒子の製造法を示す図である。
【図１】
0004072994.tif 000003
【図２】
0004072994.tif 000004
【図３】
0004072994.tif 000005
【図４】
0004072994.tif 000006